(57)【要約】  固体電解コンデンサは、陽極リード体と、弁作用金属からなり、陽極リード体の少なくとも一部に接続された陽極体、陽極体の表面に形成された誘電体層、誘電体層上に形成された固体電解質層、および固体電解質層上に形成された陰極層を含むコンデンサ素子と、陽極リード体と対向する陽極接続端子と、陰極層と対向する陰極接続端子とが設けられた実装基板と、を備え、陽極リード体と陽極接続端子、および陰極層と陰極接続端子は、異方導電性材料を介して電気的に接続されている。
2017217359.tif 000002
【特許請求の範囲】
【請求項１】
陽極リード体と、
弁作用金属からなり、前記陽極リード体の少なくとも一部に接続された陽極体、該陽極体の表面に形成された誘電体層、該誘電体層上に形成された固体電解質層、および該固体電解質層上に形成された陰極層を含むコンデンサ素子と、
前記陽極リード体と対向する陽極接続端子と、前記陰極層と対向する陰極接続端子とが設けられた実装基板と、を備え、
前記陽極リード体と前記陽極接続端子、および前記陰極層と前記陰極接続端子は、異方導電性材料を介して電気的に接続されている、固体電解コンデンサ。
【請求項２】
前記異方導電性材料は、前記陽極リード体および前記コンデンサ素子と、前記実装基板との間に充填されている、請求項１に記載の固体電解コンデンサ。
【請求項３】
前記陽極体は、薄板状の粉末焼結体である、請求項１または２に記載の固体電解コンデンサ。
【請求項４】
前記陽極リード体に容器状凹部が設けられ、前記容器状凹部の内部に前記陽極体が接続されている、請求項１〜３のいずれか１項に記載の固体電解コンデンサ。
【請求項５】
前記実装基板は、前記コンデンサ素子と対向する面を有する基部と、前記陽極接続端子が配置される部分に前記陽極リード側に突出形成された嵩上げ部を備えている、請求項１〜４のいずれか１項に記載の固体電解コンデンサ。
【請求項６】
前記陽極リード体または前記陽極接続端子の少なくとも一方には、前記異方導電性材料と接する突出部が設けられていることを特徴とする請求項１〜５のいずれか１項に記載の固体電解コンデンサ。
【請求項７】
前記突出部は、前記陽極接続端子に設けられためっきからなるバンプである、請求項６に記載の固体電解コンデンサ。
【請求項８】
前記突出部は、前記陽極リード体に設けられた金属片である、請求項６に記載の固体電解コンデンサ。
【請求項９】
前記突出部は、前記陽極リード体の端部を折り曲げて形成されている、請求項６に記載の固体電解コンデンサ。
【請求項１０】
前記実装基板は、前記コンデンサ素子と対向する面に凹部を有するキャビティ基板である、請求項１〜９のいずれか１項に記載の固体電解コンデンサ。
【請求項１１】
陽極リード体を箔状に形成する第１の工程と、
前記陽極リード体の少なくとも一部に接続された弁作用金属の焼結体からなる陽極体、該陽極体の表面に形成された誘電体層、該誘電体層上に形成された固体電解質層、および該固体電解質層上に形成された陰極層を含むコンデンサ素子を形成する第２の工程と、
前記陽極リード体と対向する陽極接続端子と、前記陰極層と対向する陰極接続端子とが設けられた実装基板を準備する第３の工程と、
前記実装基板上において、前記陽極リード体および前記コンデンサ素子と、前記実装基板との間に異方導電性材料を配置する第４の工程と、
前記陽極リード体と前記陽極接続端子、および前記陰極層と前記陰極接続端子を、前記異方導電性材料を介して電気的に接続する第５の工程と、を含む、固体電解コンデンサの製造方法。
【請求項１２】
前記第２の工程において、前記陽極リード体と前記焼結体を接続する部分に、絞り加工で容器状凹部を形成する、請求項１１に記載の固体電解コンデンサの製造方法。
【請求項１３】
前記第３の工程において、前記実装基板の陽極接続端子が形成されるべき部分に絶縁基板で嵩上げ部を形成する、請求項１１または１２に記載の固体電解コンデンサの製造方法。
【請求項１４】
前記第３の工程において、前記リード体または前記陽極接続端子の少なくとも一方に、前記異方導電性材料と接する突出部を形成する、請求項１１〜１３のいずれか１項に記載の固体電解コンデンサの製造方法。
【請求項１５】
前記第３の工程において、前記陽極接続端子に、めっきからなるバンプにより前記突出部を形成する、請求項１４に記載の固体電解コンデンサの製造方法。
【請求項１６】
前記第３の工程において、前記陽極リードに金属片を接合し前記突出部を形成する、請求項１４に記載の固体電解コンデンサの製造方法。
【請求項１７】
前記第３の工程において、前記陽極リードの端部を折り曲げて前記突出部を形成する、請求項１４に記載の固体電解コンデンサの製造方法。
【請求項１８】
前記第３の工程において、前記実装基板として、前記コンデンサ素子と対向する面に凹部を有するキャビティ基板を準備する、請求項１１〜１７のいずれか１項に記載の固体電解コンデンサの製造方法。
【発明の詳細な説明】
【技術分野】
【０００１】
本発明は、固体電解コンデンサおよびその製造方法に関する。
【背景技術】
【０００２】
固体電解コンデンサにおいて、コンデンサ素子と実装基板との間を導電性接着剤で電気的に接続する表面実装に対応した構造が知られている。【０００３】
特許文献１は、コンデンサ素子と、上面で銀電極層と導電性接着剤を介して接続され、下面でコンデンサの実装用となる陰極端子と、上面で陽極導通片と導電性接着剤を介して接続され、下面でコンデンサの実装用となる陽極端子を有する基板端子を備えた表面実装型固体電解コンデンサを開示している。
【先行技術文献】
【特許文献】
【０００４】
【特許文献１】特開２０１１−１０８８４３号公報
【発明の概要】
【発明が解決しようとする課題】
【０００５】
近年、固体電解コンデンサの薄型化の要求が高まり、陽極リード体および陽極体を始め、各部材を薄型にする方法が検討されている。しかしながら、薄型化に伴い、各部材のハンドリングが困難となること、コンデンサ素子と実装基板間の距離が小さくなり外装樹脂での封止が困難となること等、製造が煩雑となるという課題がある。【０００６】
本発明の目的は、製造が容易であり、かつ薄型化が可能な固体電解コンデンサおよび固体電解コンデンサの製造方法を提供することにある。
【課題を解決するための手段】
【０００７】
本発明の一態様の固体電解コンデンサは、陽極リード体と、弁作用金属からなり、前記陽極リード体の少なくとも一部に接続された陽極体、該陽極体の表面に形成された誘電体層、該誘電体層上に形成された固体電解質層、および該固体電解質層上に形成された陰極層を含むコンデンサ素子と、前記陽極リード体と対向する陽極接続端子と、前記陰極層と対向する陰極接続端子とが設けられた実装基板と、を備え、前記陽極リード体と前記陽極接続端子、および前記陰極層と前記陰極接続端子は、異方導電性材料を介して電気的に接続されている。【０００８】
また、本発明の一態様の固体電解コンデンサは、前記異方導電性材料が、前記陽極リード体および前記コンデンサ素子と、前記実装基板との間に充填されていることが好ましい。【０００９】
また、本発明の一態様の固体電解コンデンサは、前記陽極体が、薄板状の粉末焼結体であることが好ましい。【００１０】
また、本発明の一態様の固体電解コンデンサは、前記陽極リード体に容器状凹部が設けられ、前記容器状凹部の内部に前記陽極体が接続されていることが好ましい。【００１１】
また、本発明の一態様の固体電解コンデンサは、前記実装基板が、前記コンデンサ素子と対向する面を有する基部と、前記陽極接続端子が配置される部分に前記陽極リード側に突出形成された嵩上げ部を備えていることが好ましい。【００１２】
また、本発明の一態様の固体電解コンデンサは、前記陽極リード体または前記陽極接続端子の少なくとも一方には、前記異方導電性材料と接する突出部が設けられていることが好ましい。【００１３】
また、本発明の一態様の固体電解コンデンサは、前記突出部が、前記陽極接続端子に設けられためっきからなるバンプであることが好ましい。【００１４】
また、本発明の一態様の固体電解コンデンサは、前記突出部が、前記陽極リード体に設けられた金属片であることが好ましい。【００１５】
また、本発明の一態様の固体電解コンデンサは、前記突出部が、前記陽極リード体の端部を折り曲げて形成されていることが好ましい。【００１６】
また、本発明の一態様の固体電解コンデンサは、前記実装基板が、前記コンデンサ素子と対向する面に凹部を有するキャビティ基板であることが好ましい。【００１７】
本発明の他の態様の固体電解コンデンサの製造方法は、陽極リード体を箔状に形成する第１の工程と、前記陽極リード体の少なくとも一部に接続された弁作用金属の焼結体からなる陽極体、該陽極体の表面に形成された誘電体層、該誘電体層上に形成された固体電解質層、および該固体電解質層上に形成された陰極層を含むコンデンサ素子を形成する第２の工程と、前記陽極リード体と対向する陽極接続端子と、前記陰極層と対向する陰極接続端子とが設けられた実装基板を準備する第３の工程と、前記実装基板上において、前記陽極リード体および前記コンデンサ素子と、前記実装基板との間に異方導電性材料を配置する第４の工程と、前記陽極リード体と前記陽極接続端子、および前記陰極層と前記陰極接続端子を、前記異方導電性材料を介して電気的に接続する第５の工程と、を含む。【００１８】
また、本発明の他の態様の固体電解コンデンサの製造方法は、前記第３の工程において、前記リード体または前記陽極接続端子の少なくとも一方に、前記異方導電性材料と接する突出部を形成することが好ましい。【００１９】
また、本発明の他の態様の固体電解コンデンサの製造方法は、前記第２の工程において、前記陽極リード体と前記焼結体を接続する部分に、絞り加工で容器状凹部を形成することが好ましい。【００２０】
また、本発明の他の態様の固体電解コンデンサの製造方法は、前記第３の工程において、前記実装基板の陽極接続端子が形成されるべき部分に絶縁基板で嵩上げ部を形成することが好ましい。【００２１】
また、本発明の他の態様の固体電解コンデンサの製造方法は、前記第３の工程において、前記陽極接続端子に、めっきからなるバンプにより前記突出部を形成することが好ましい。【００２２】
また、本発明の他の態様の固体電解コンデンサの製造方法は、前記第３の工程において、前記陽極リードに金属片を接合し前記突出部を形成することが好ましい。【００２３】
また、本発明の他の態様の固体電解コンデンサの製造方法は、前記第３の工程において、前記陽極リードの端部を折り曲げて前記突出部を形成することが好ましい。【００２４】
また、本発明の他の態様の固体電解コンデンサの製造方法は、前記第３の工程において、前記実装基板として、前記コンデンサ素子と対向する面に凹部を有するキャビティ基板を準備することが好ましい。
【発明の効果】
【００２５】
本発明によれば、製造が容易であり、かつ薄型化が可能な固体電解コンデンサを得ることができる。
【図面の簡単な説明】
【００２６】
【図１】本発明の第１の実施形態に係る固体電解コンデンサを示す模式図であり、（ａ）は固体電解コンデンサの断面模式図、（ｂ）は陽極体と陽極リード体の位置関係を示す上面模式図、（ｃ）は陽極体の変形例と陽極リード体の位置関係を示す上面模式図である。
【図２】本発明の第２の実施形態に係る固体電解コンデンサの断面を示す模式図である。
【図３】本発明の第３の実施形態に係る固体電解コンデンサを示す模式図であり、（ａ）は固体電解コンデンサの断面模式図、（ｂ）は陽極体と陽極リード体の位置関係を示す上面模式図、（ｃ）は陽極体の変形例と陽極リード体の位置関係を示す上面模式図である。
【図４】本発明の第３の実施形態の変形例に係る固体電解コンデンサを示す模式図であり、（ａ）は固体電解コンデンサの断面模式図、（ｂ）は陽極体と陽極リード体の位置関係を示す上面模式図、（ｃ）は陽極体の変形例と陽極リード体の位置関係を示す上面模式図である。
【図５】本発明の第４の実施形態に係る固体電解コンデンサを示す模式図であり、（ａ）は固体電解コンデンサの断面模式図、（ｂ）は陽極リード体の斜視模式図、（ｃ）は陽極体と陽極リード体の位置関係を示す断面模式図である。
【図６】本発明の第５の実施形態に係る固体電解コンデンサを示す模式図であり、（ａ）は固体電解コンデンサの断面模式図、（ｂ）は絶縁層の断面模式図、（ｃ）は（ｂ）とは異なる形態の絶縁層の断面模式図である。
【図７】本発明の第１の実施形態に係る固体電解コンデンサの製造方法の一例を示すフローチャートである。
【図８】本発明の第１の実施形態に係る実装基板の模式図であり、（ａ）はコンデンサ素子の接続面を示す模式図であり、（ｂ）は（ａ）においてＡ−Ａ線の断面を示す模式図である。
【図９】本発明の第２の実施形態に係る固体電解コンデンサの製造方法の一例を示すフローチャートである。
【図１０】本発明の第２の実施形態に係る実装基板の模式図であり、（ａ）はコンデンサ素子の接続面を示す模式図であり、（ｂ）は（ａ）においてＢ−Ｂ線の断面を示す模式図である。
【図１１】本発明の第３の実施形態に係る固体電解コンデンサの製造方法の一例を示すフローチャートである。
【図１２】本発明の第４の実施形態に係る固体電解コンデンサの製造方法の一例を示すフローチャートである。
【図１３】本発明の第５の実施形態に係る固体電解コンデンサの製造方法の一例を示すフローチャートである。
【発明を実施するための形態】
【００２７】
以下、図面を参照しながら、本発明の実施形態について詳細に説明する。なお、繰り返し説明することによる煩雑さを避けるため、各図において同一または相当する部分には同一の符号を付して適宜説明を省略する。
【００２８】
［第１の実施形態］
図１を参照して、本発明の第１の実施形態に係る固体電解コンデンサ１００について説明する。図１（ａ）は固体電解コンデンサ１００の構造を示す断面模式図であり、図１（ｂ）は陽極体１Ａと陽極リード体２の位置関係を示す上面模式図であり、図１（ｃ）は陽極体１Ａの変形例と陽極リード体２の位置関係を示す上面模式図である。
【００２９】
ここでは、図１に示すように、直交座標系（ｘ，ｙ，ｚ）を使用している。図１に図示した状態では、直交座標系（ｘ，ｙ，ｚ）において、ｘ軸方向は左右方向（幅方向）であり、ｙ軸方向は上下方向（高さ方向）であり、ｚ軸方向は前後方向（奥行方向）である。
【００３０】
図１（ａ）に示すように、固体電解コンデンサ１００は、コンデンサ素子１と、陽極リード体２と、実装基板３と、導電性接着層１０と、を備える。実装基板３は、第１の陽極接続端子４ａと、第２の陽極接続端子４ｂと、第１の導電性突出部４Ａａと、第２の導電性突出部４Ａｂと、第１の陽極実装端子５ａと、第２の陽極実装端子５ｂと、陰極接続端子６と、陰極実装端子７と、第１のビアホール８ａと、第２のビアホール８ｂと、第３のビアホール８ｃと、絶縁層９と、を有する。
【００３１】
コンデンサ素子１は、陽極体１Ａ、誘電体層１Ｂ、固体電解質層１Ｃ、および陰極層１Ｄを含み、上面１ａ、下面１ｂ、左面１ｃ、右面１ｄ、前面（図示しない）、および後面（図示しない）の６面を有する直方体である。第１の実施形態において、コンデンサ素子１は薄板状に形成されている。なお、コンデンサ素子１の形状は特に限定されず、例えば円柱であってもよい。
【００３２】
陽極体１Ａは、弁作用金属からなり、薄板状に形成された６面を持つ直方体の形状をしている。弁作用金属としては、例えばタンタル、ニオブ、チタン、およびアルミニウム等をあげることができる。
【００３３】
誘電体層１Ｂは、上面１ａを除く陽極体１Ａの５面に形成された酸化皮膜である。誘電体層１Ｂは、例えばＴａ２Ｏ５（五酸化タンタル）から形成されている。
【００３４】
固体電解質層１Ｃは、誘電体層１Ｂ上に形成された電解質である。固体電解質層１Ｃは、例えばポリチオフェンまたはポリピロールから形成されている。なお、固体電解質層１Ｃは、ポリチオフェンまたはポリピロールの代わりに、例えば二酸化マンガンから形成されていてもよい。
【００３５】
陰極層１Ｄは、固体電解質層１Ｃ上に形成された陰極である。陰極層１Ｄは、例えばグラファイト層および銀ペースト層から形成されている。
【００３６】
陽極リード体２は、弁作用金属を箔状にして形成されており、陽極リード体上面２ａおよび陽極リード体下面２ｂを有する。上述の陽極体１Ａは、陽極リード体下面２ｂの中央部分に陽極リード体２と同様の弁作用金属の粉末を含むペーストを印刷した後、焼結することで形成されている。図１（ｂ）を参照し、陽極体１Ａと陽極リード体２の位置関係について説明する。図１（ｂ）は、陽極体１Ａと陽極リード体２とを上面から見た模式図である。図１（ｂ）に示すように、陽極体１Ａは、固体電解コンデンサ１００の上面から見て、陽極リード体２の中央部に形成されている。また、図１（ｃ）は、陽極体１Ａを円柱形状に形成した場合の、陽極体１Ａと陽極リード体２とを上面から見た模式図である。図１（ｃ）に示すように、陽極体１Ａを円柱形状に形成した場合であっても、陽極体１Ａは、固体電解コンデンサ１００の上面から見て、箔状に形成された陽極リード体２の中央部に形成されている。陽極体１Ａは、弁作用金属粉末の焼結体であるため、薄型であるにもかかわらず静電容量を大きくすることが可能である。なお、陽極体１Ａは、ペーストに限られない。具体的には後述するが、陽極体１Ａは、例えば、プレス成形されたプレス体であってもよい。陽極リード体２は弁作用金属から形成されているので、その表面には酸化皮膜からなる誘電体層（図示せず）が形成されている。そのため、陽極リード体２は、誘電体層を介して陰極層１Ｄと接触するので、陽極リード体２と陰極層１Ｄとの間は絶縁されている。なお、陽極リード体２において、第１の陽極接続端子４ａおよび第２の陽極接続端子４ｂが電気的に接続される部分に形成された誘電体層はレーザ等で除去されている。
【００３７】
実装基板３における絶縁層９は、コンデンサ搭載面９ａおよび実装面９ｂを有している。第１の陽極接続端子４ａ、第２の陽極接続端子４ｂ、および陰極接続端子６はコンデンサ搭載面９ａに設けられている。第１の陽極実装端子５ａ、第２の陽極実装端子５ｂ、および陰極実装端子７は実装面９ｂに設けられている。第１のビアホール８ａ、第２のビアホール８ｂ、および第３のビアホール８ｃは絶縁層９の内部に形成されている。
【００３８】
第１の陽極接続端子４ａおよび第２の陽極接続端子４ｂは、それぞれ、陽極リード体２と電気的に接続されている陽極側の接続端子である。具体的には、第１の陽極接続端子４ａは、コンデンサ搭載面９ａの左端部に設けられている。第２の陽極接続端子４ｂは、コンデンサ搭載面９ａの右端部に設けられている。
【００３９】
第１の導電性突出部４Ａａおよび第２の導電性突出部４Ａｂは、それぞれ、第１の陽極接続端子４ａおよび第２の陽極接続端子４ｂの上面から上方向に向かって突出する突起状のバンプであり、例えば銅めっきから形成されている。ここで、陽極リード体２と第１の陽極接続端子４ａとの間は、第１の導電性突出部４Ａａおよび後述の導電性接着層１０を介して電気的に接続されている。陽極リード体２と第２の陽極接続端子４ｂとの間は、第２の導電性突出部４Ａｂおよび導電性接着層１０を介して電気的に接続されている。
【００４０】
ここで、第１の導電性突出部４Ａａの第１の陽極接続端子４ａの上面からの高さおよび第２の導電性突出部４Ａｂの第２の陽極接続端子４ｂの上面からの高さをＡ、コンデンサ素子１の下面１ｂと陽極リード体下面２ｂとの間の距離をＢとする。この時、ＡとＢとの間に、０．７５≦Ａ／Ｂ≦１．５の関係が成り立つことが好ましい。また、ＡとＢとの大きさは等しいことがさらに好ましい。これは、コンデンサ素子１と実装基板３とを異方導電性材料からなる導電性接着層１０を介して圧着させた時に、陽極リード体２と第１の導電性突出部４Ａａとの間、陽極リード体２と第２の導電性突出部４Ａｂとの間、およびコンデンサ素子１と陰極接続端子６との間に同程度の大きさの圧力が加わるようにするためである。これにより、陽極リード体２と第１の導電性突出部４Ａａとの間、陽極リード体２と第２の導電性突出部４Ａｂとの間、およびコンデンサ素子１と陰極接続端子６との間の電気的な接続を良好に保つことができる。
【００４１】
ここでは、第１の導電性突出部４Ａａおよび第２の導電性突出部４Ａｂが銅めっきからなる突起状のバンプであるものとして説明したが、本発明はこれに限定されない。第１の導電性突出部４Ａａおよび第２の導電性突出部４Ａｂを、それぞれ、第１の陽極接続端子４ａおよび第２の陽極接続端子４ｂ上に形成する代わりに、例えば陽極リード体２の左部および右部に金属片を設けてもよい。この場合、第１の陽極接続端子４ａおよび第２の陽極接続端子４ｂは、それぞれ、金属片を介して陽極リード体２と電気的に接続される。さらに、本発明は、陽極リード体２の左部および右部を、それぞれ、第１の陽極接続端子４ａおよび第２の陽極接続端子４ｂに向かって９０°折り曲げた構造であってもよい。この場合、第１の陽極接続端子４ａおよび第２の陽極接続端子４ｂは、それぞれ、陽極リード体２と直接電気的に接続される。
【００４２】
第１の陽極実装端子５ａは、実装面９ｂにおいて第１の陽極接続端子４ａに対向する位置に設けられている。第１の陽極接続端子４ａと第１の陽極実装端子５ａとの間には第１のビアホール８ａが形成されており、第１の陽極接続端子４ａと第１の陽極実装端子５ａとの間は第１のビアホール８ａを介して電気的に接続されている。ここで、第１のビアホール８ａは、例えば内壁に銅めっきが施されている。
【００４３】
第２の陽極実装端子５ｂは、実装面９ｂにおいて第２の陽極接続端子４ｂに対向する位置に設けられている。第２の陽極接続端子４ｂと第２の陽極実装端子５ｂとの間には第２のビアホール８ｂが形成されており、第２の陽極接続端子４ｂと第２の陽極実装基板端子５ｂとの間は第２のビアホール８ｂを介して電気的に接続されている。ここで、第２のビアホール８ｂは、例えば内壁に銅めっきが施されている。
【００４４】
陰極接続端子６は、コンデンサ素子１の陰極層１Ｄと電気的に接続されている陰極側の接続端子である。具体的には、陰極接続端子６は、コンデンサ搭載面９ａの中央部分において、コンデンサ素子１と対向する位置に設けられている。
【００４５】
陰極実装端子７は、実装面９ｂにおいて陰極接続端子６に対向する位置に設けられている。陰極接続端子６と陰極実装端子７との間には第３のビアホール８ｃが形成されており、陰極接続端子６と陰極実装端子７との間は第３のビアホール８ｃを介して電気的に接続されている。ここで、第３のビアホール８ｃは、例えば内壁に銅めっきが施されている。
【００４６】
導電性接着層１０は、異方導電性材料からなる。ここで、異方導電性材料とは、熱硬化性樹脂に微細の導電粒子を混合した後、膜状に成形した接続材料のことをいう。具体的には、異方導電性材料は、物同士を熱圧着できる接続材料であって、圧着部の厚み方向においては導電性を示し、圧着部の面方向においては絶縁性を示す性質を有する。このような異方導電性材料からなる接着部材としては、例えば異方導電性フィルムをあげることができる。第１の実施形態において、導電性接着層１０は、第１の陽極接続端子４ａ、第２の陽極接続端子４ｂ、第１の導電性突出部４Ａａ、第２の導電性突出部４Ａｂ、および陰極接続端子６を含むコンデンサ搭載面９ａの全面を覆うよう貼付されている。これにより、第１の陽極接続端子４ａと陽極リード体２との間、第２の陽極接続端子４ｂと陽極リード体２との間、および陰極接続端子６とコンデンサ素子１の陰極層１Ｄとの間を同時に電気的に接続することができる。また、コンデンサ素子１と実装基板３との間の隙間は、導電性接着層１０によって封止される。導電性接着層１０は、左右方向において絶縁性を示すので、陽極接続端子４と陰極接続端子６との間は電気的に絶縁されている。すなわち、第１の実施形態は、コンデンサ素子１と実装基板３との間の隙間の充填と、コンデンサ素子１と実装基板３との間の電気的な接続とを同時に行うことができる。
【００４７】
上述の通り、第１の実施形態は、コンデンサ素子１と実装基板３との間を外装樹脂で封止する必要がなくなるので、関連技術と比べて製造工程を簡略化することができる。なお、第1の実施形態では、陽極リード体上面２ａおよび端面が外部に露出した構成となっているが、外装樹脂等で保護されていてもよい。また、第１の実施形態は、陽極リード体２を薄板状に形成しているので、関連技術と比べ容易に薄型化を図ることができる。ここで、第１の実施形態は、陽極リード体２に陽極体１Ａ（焼結体）を形成する構成を有している。通常、焼結体は、薄型化を図るにしたがい、折り曲げに対する耐性が低くなるという問題がある。しかしながら、第１の実施形態において、実装基板３の絶縁層９が折り曲げに対する補強部材として機能する。そのため、第１の実施形態は、陽極体１Ａの薄型化を図ったにも関わらず折り曲げに対する耐性を高く保つことができる。
【００４８】
なお、第１の実施形態では、陽極体１Ａを陽極リード体下面２ｂの中央部分に配置し、陽極リード体２の両端部に対応する部分に、第１の陽極接続端子４ａおよび第２の陽極接続端子４ｂが位置している構成となっている。しかしながら、この構成に限定されず、陽極リード体下面２ｂの片側にのみ陽極体１Ａを配置し、一方の端部に対応する部分のみに第１の陽極接続端子４ａまたは第２の陽極接続端子４ｂを設ける構成としてもよい。
【００４９】
［第２の実施形態］
次に、図２を参照して、本発明の第２の実施形態に係る固体電解コンデンサ２００について説明する。図２は、固体電解コンデンサ２００の構造を示す断面模式図である。
【００５０】
ここでは、図２に示すように、直交座標系（ｘ，ｙ，ｚ）を使用している。図２に図示した状態では、直交座標系（ｘ，ｙ，ｚ）において、ｘ軸方向は左右方向（幅方向）であり、ｙ軸方向は上下方向（高さ方向）であり、ｚ軸方向は前後方向（奥行方向）である。
【００５１】
固体電解コンデンサ２００は、コンデンサ素子１と、陽極リード体２Ａと、実装基板３と、導電性接着層１０と、外装樹脂１１と、を備える。実装基板３は、陽極接続端子４と、導電性突出部４Ａと、陽極実装端子５と、陰極接続端子６と、陰極実装端子７と、第１のビアホール８ａと、第２のビアホール８ｂと、絶縁層９と、を有する。
【００５２】
コンデンサ素子１は、上面１ａ、下面１ｂ、左面１ｃ、右面１ｄ、前面（図示しない）、および後面（図示しない）の６面を有する直方体のコンデンサである。また、コンデンサ素子１は、陽極体１Ａ、誘電体層１Ｂ、固体電解質層１Ｃ、および陰極層１Ｄを含む。
【００５３】
陽極リード体２Ａは、コンデンサ素子１と同様の弁作用金属から線状または箔状に形成されており、コンデンサ素子１の左面１ｃの中央部分から左方向に向かって少なくとも一部が導出されている。また、陽極リード体２Ａは、陽極リード体上端２Ａａ、陽極リード体下端２Ａｂ、および陽極リード体左端２Ａｃを有する。なお、陽極リード体２Ａの右端（図示せず）は、陽極体１Ａに埋設されている。
【００５４】
陽極接続端子４は、陽極リード体２Ａと電気的に接続されている陽極側の接続端子である。具体的には、陽極接続端子４は、コンデンサ搭載面９ａの左部において、陽極リード体２Ａに対向する位置に設けられている。また、陽極接続端子４の上面には、導電性突出部４Ａが形成されている。導電性突出部４Ａは、陽極接続端子４の上面から上方向に向かって突出する突起状のバンプであって、例えば銅めっきから形成されている。第２の実施形態において、陽極リード体２と陽極接続端子４との間は、導電性突出部４Ａおよび後述の導電性接着層１０を介して電気的に接続されている。なお、導電性突出部４Ａは銅めっきから形成されているが、これは例示であって、本発明を限定するものではない。
【００５５】
ここで、導電性突出部４Ａの陽極接続端子４の上面からの高さをＡ、陽極リード体下端２Ａｂとコンデンサ素子１の下面１ｂとの間の距離をＢとした場合に、ＡとＢの比率が０．７５≦Ａ／Ｂ≦１．５であることが好ましい。
【００５６】
なお、導電性突出部４Ａは、上述した銅めっきからなる突起状のバンプに限定されない。導電性突出部４Ａを形成する代わりに、例えば陽極リード体２Ａの左部に金属片を設けてもよい。さらに、導電性突出部４Ａを形成する代わりに、例えば陽極リード体２Ａの左部を、陽極接続端子４に向かって９０°折り曲げて、陽極リード体２Ａと陽極接続端子４とを直接接続した構造であってもよい。
【００５７】
陰極接続端子６は、コンデンサ素子１の陰極層１Ｄと電気的に接続される陰極側の接続端子である。具体的には、陰極接続端子６は、コンデンサ搭載面９ａの右部において、コンデンサ素子１と対向する位置に設けられている。
【００５８】
陽極実装端子５は、実装面９ｂの左端部において陽極接続端子４と対向する位置に形成されている。陽極接続端子４と陽極実装端子５との間には第１のビアホール８ａが形成されており、陽極接続端子４と陽極実装端子５との間は第１のビアホール８ａを介して電気的に接続されている。ここで、第１のビアホール８ａは、例えば内壁に銅めっきが施されている。
【００５９】
陰極実装端子７は、実装面９ｂの右端部において陰極接続端子６と対向する位置に形成されている。陰極接続端子６と陰極実装端子７との間には第２のビアホール８ｂが形成されており、陰極接続端子６と陰極実装端子７との間は第２のビアホール８ｂを介して電気的に接続されている。ここで、第２のビアホール８ｂを介して電気的に接続されている。ここで、第２のビアホール８ｂは、例えば内壁に銅めっきが施されている。
【００６０】
導電性接着層１０は、異方導電性材料からなり陽極接続端子４、導電性突出部４Ａ、および陰極接続端子６を含むコンデンサ素子搭載面９ａの全面を覆うように形成されている。導電性接着層１０は、左右方向において絶縁性を示すので、陽極接続端子４と陰極接続端子６との間は電気的に絶縁されている。第２の実施形態は、導電性接着層１０をコンデンサ素子搭載面９ａの全面に形成することで、陽極接続端子４と陽極リード体２との間の電気的な接続と、陰極接続端子６とコンデンサ素子１における陰極層１Ｄとの間の電気的な接続とを同時に行うことができる。この際、コンデンサ素子１と実装基板３との間の隙間も導電性接着層１０で封止することができる。
【００６１】
外装樹脂１１は、導電性接着層１０の上部においてコンデンサ素子１の外周を覆うように形成されている。外装樹脂１１としては、例えばトランスファーモールド樹脂、液状エポキシ樹脂、および液晶ポリマーを用いることができる。
【００６２】
上述の通り、第２の実施形態は、外装樹脂１１では充填することが困難なコンデンサ素子１と実装基板３との間の隙間を導電性接着層１０によって封止することができる。そのため、第２の実施形態は、製造工程を簡略化することができる。
【００６３】
また、第１の実施形態と同様に、第２の実施形態は、実装基板３の絶縁層９が折り曲げに対する補強部材として機能する。そのため、第２の実施形態のように、コンデンサ素子１の左面１ｃから陽極リード体２の一部を導出する構造の固体電解コンデンサであっても、薄型化を図った場合の折り曲げに対する耐性を高く保つことができる。
【００６４】
［第３の実施形態］
次に、図３を参照して、本発明の第３の実施形態に係る固体電解コンデンサ３００について説明する。図３（ａ）は固体電解コンデンサ３００の構造を示す断面模式図であり、図３（ｂ）は陽極体１Ａ−１と陽極リード体２の位置関係を示す上面模式図であり、図３（ｃ）は陽極体１Ａ−１の変形例と陽極リード体２の位置関係を示す上面模式図である。
【００６５】
ここでは、図３に示すように、直交座標系（ｘ，ｙ，ｚ）を使用している。図３に図示した状態では、直交座標系（ｘ，ｙ，ｚ）において、ｘ軸方向は左右方向（幅方向）であり、ｙ軸方向は上下方向（高さ方向）であり、ｚ軸方向は前後方向（奥行方向）である。
【００６６】
固体電解コンデンサ３００は、コンデンサ素子１と、陽極リード体２と、実装基板３と、導電性接着層１０と、外装樹脂１１と、接続層１２と、を備える。実装基板３は、陽極接続端子４と、導電性突出部４Ａと、陽極実装端子５と、陰極接続端子６と、陰極実装端子７と、第１のビアホール８ａと、第２のビアホール８ｂと、絶縁層９とを有する。以下では、固体電解コンデンサ３００において、第１の実施形態の固体電解コンデンサ１００との相違点についてのみ詳細に説明し、その他の構成については適宜説明を省略する。
【００６７】
コンデンサ素子１は、陽極体１Ａ−１、誘電体層１Ｂ、固体電解質層１Ｃ、および陰極層１Ｄを含み、上面１ａ、下面１ｂ、左面１ｃ、右面１ｄ、前面（図示しない）、および後面（図示しない）の６面を有する直方体である。また、第３の実施形態において、コンデンサ素子１は、左端部に形成されている。なお、第３の実施形態においても、コンデンサ素子１の形状は特に限定されず、例えば円柱であってもよい。
【００６８】
第３の実施形態において、陽極体１Ａ−１は、弁作用金属をプレス成形することによって形成されたプレス体からなる陽極体である。図３（ａ）および図３（ｂ）を参照し、陽極体１Ａ−１と陽極リード体２の位置関係について説明する。図３（ａ）および図３（ｂ）に示すように、プレス体からなる陽極体１Ａ−１は、箔状に形成された陽極リード体２の左端部からはみ出して形成されている。すなわち、陽極体１Ａ−１をプレス成形で形成することによって、ペーストの陽極体では作製できない形態も作製することができる。例えば、陽極体１Ａ−１において、ｘｚ面の面積を大きくし静電容量を更に大きくなるように設計する場合、ペーストの陽極体では陽極リード体２の表面に印刷するため、陽極リード体２より大きい面積に形成できないが、プレス体からなる陽極体では、陽極リード体２の形状によらず成形できるため、陽極リード体２よりはみ出して大きい面積にも形成でき、静電容量の増加とともに設計自由度の向上や資材費の低減が可能となる。また、後述するように、陽極体１Ａ−１をプレス成形することによって、陽極リード体２が箔状に限定されず、例えば線状のものを用いることも可能である。
【００６９】
陽極接続端子４は、コンデンサ搭載面９ａの右部において、陽極リード体２に対向する位置に設けられている。また、陽極接続端子４の上面には、導電性突出部４Ａが形成されている。
【００７０】
陰極接続端子６は、コンデンサ素子１の陰極層１Ｄと電気的に接続される陰極側の接続端子である。具体的には、陰極接続端子６は、コンデンサ搭載面９ａの左部において、コンデンサ素子１と対向する位置に設けられている。
【００７１】
陽極実装端子５は、実装面９ｂの右端部において陽極接続端子４と対向する位置に形成されている。陽極接続端子４と陽極実装端子５との間には第１のビアホール８ａが形成されている。
【００７２】
陰極実装端子７は、実装面９ｂの左端部において陰極接続端子６と対向する位置に形成されている。陰極接続端子６と陰極実装端子７との間には第２のビアホール８ｂが形成されている。
【００７３】
外装樹脂１１は、陽極リード体２からはみ出した陽極体１Ａ−１を覆うように陽極リード体２の上面に亘って形成されている。このような外装樹脂１１として、例えばトランスファーモールド樹脂、液状エポキシ樹脂、および液晶ポリマーを用いることができる。第３の実施形態において、コンデンサ素子の一部、具体的には陽極リード体２の端面が露出している構成となっているが、外装樹脂１１または導電性接着層１０により覆われている構成としてもよい。
【００７４】
接続層１２は、陽極体１Ａ−１と、陽極リード体２とを接続する接続層である。接続層１２としては、例えば弁作用金属を含むペースト状のバインダーを用いることができる。この場合、陽極体１Ａ−１と、陽極リード体２とを接続するためには、ペーストを、陽極体１Ａ−１および陽極リード体２の少なくとも一方に塗布し、陽極体１Ａ−１および陽極リード体２を接続させる。その後、陽極体１Ａ−１および陽極リード体２を同時に焼結することによって、陽極体１Ａ−１と陽極リード体２との間に接続層１２が形成される。これにより、陽極体１Ａ−１と陽極リード体２とは、接続層１２によって接続される。
【００７５】
［第３の実施形態の変形例］
図４を参照して、第３の実施形態の変形例について説明する。図４（ａ）は、第３の実施形態の変形例に係る固体電解コンデンサ３００Ａの構造を示す断面模式図であり、図４（ｂ）は陽極体１Ａ−１と陽極リード体２の位置関係を示す上面模式図であり、図４（ｃ）は陽極体１Ａ−１と陽極リード体２の位置関係のその他の例を示す上面模式図である。以下では、固体電解コンデンサ３００Ａと固体電解コンデンサ３００との相違点についてのみ説明する。
【００７６】
ここでは、図４に示すように、直交座標系（ｘ，ｙ，ｚ）を使用している。図４に図示した状態では、直交座標系（ｘ，ｙ，ｚ）において、ｘ軸方向は左右方向（幅方向）であり、ｙ軸方向は上下方向（高さ方向）であり、ｚ軸方向は前後方向（奥行方向）である。
【００７７】
図４（ｂ）に示すように、陽極リード体２の前後方向の長さは、陽極体１Ａ−１の前後方向の長さに比べて短い。具体的には、第３の実施形態の変形例に係る陽極リード体２は、線状に形成されている。すなわち、陽極体１Ａ−１をプレス成形で形成することによって、陽極リード体２の形状が箔状以外の形態も作成することができる。また、図４（ｃ）に示すように、第３の実施形態の変形例においても、陽極体１Ａ−１の形状は特に限定されず、円柱形状であってもよい。
【００７８】
［第４の実施形態］
次に、図５を参照して、本発明の第４の実施形態に係る固体電解コンデンサ４００について説明する。図５（ａ）は固体電解コンデンサ４００の構造を示す断面模式図であり、図５（ｂ）は陽極リード体２Ｂの斜視模式図であり、図５（ｃ）は陽極体１Ａと陽極リード体２Ｂの位置関係を示す断面模式図である。
【００７９】
ここでは、図５に示すように、直交座標系（ｘ，ｙ，ｚ）を使用している。図５に図示した状態では、直交座標系（ｘ，ｙ，ｚ）において、ｘ軸方向は左右方向（幅方向）であり、ｙ軸方向は上下方向（高さ方向）であり、ｚ軸方向は前後方向（奥行方向）である。
【００８０】
図５（ａ）に示すように、固体電解コンデンサ４００は、コンデンサ素子１と、陽極リード体２Ｂと、実装基板３と、導電性接着層１０と、を備える。実装基板３は、第１の陽極接続端子４ａと、第２の陽極接続端子４ｂと、第１の導電性突出部４Ａａと、第２の導電性突出部４Ａｂと、第１の陽極実装端子５ａと、第２の陽極実装端子５ｂと、陰極接続端子６と、陰極実装端子７と、第１のビアホール８ａと、第２のビアホール８ｂと、第３のビアホール８ｃと、絶縁層９と、を有する。以下では、固体電解コンデンサ４００において、第１の実施形態の固体電解コンデンサ１００との相違点についてのみ詳細に説明し、その他の構成については適宜説明を省略する。
【００８１】
陽極リード体２Ｂは、陽極体１Ａが設けられている面において、容器状凹部１３を有する。このような容器状凹部１３は、例えば、陽極リード体２Ｂに対し、陽極リード体下面２Ｂｂ側から絞り加工を施すことで設けることができる。固体電解コンデンサ４００は、陽極リード体２Ｂに容器状凹部１３を設け、その内部に陽極体１Ａを形成することで、０．７５≦Ａ／Ｂ≦１．５の関係を満たしながら、陽極体１Ａの体積を増加させることができる。
【００８２】
陽極リード体２Ｂは、陽極体１Ａが設けられている面において、容器状凹部１３を有しない場合には、例えば、第１の導電性突出部４Ａａおよび第２の導電性突出部４Ａｂとしてバンプを用い、かつ静電容量を向上させるために陽極体１Ａの厚みを大きくすると、陽極体１Ａの厚みに応じてバンプを高くする必要がある。しかしながら、バンプを高くすると、その高さ調整等が煩雑となったり、材料費が高くなったりする等、製造面およびコスト面の両方で問題が発生する可能性がある。
【００８３】
したがって、陽極体１Ａの厚みを大きくする場合には、固体電解コンデンサ４００のように、陽極リード体２Ｂは、陽極体１Ａの少なくとも一部が収まるような容器状凹部１３を備えることが好ましい。
【００８４】
［第５の実施形態］
次に、図６を参照して、本発明の第４の実施形態に係る固体電解コンデンサ５００について説明する。図６（ａ）は固体電解コンデンサ５００の構造を示す断面模式図であり、図６（ｂ）は固体電解コンデンサ５００における絶縁層の断面模式図であり、図６（ｃ）は図６（ｂ）とは異なる形態の絶縁層の断面図である。
【００８５】
ここでは、図６に示すように、直交座標系（ｘ，ｙ，ｚ）を使用している。図６に図示した状態では、直交座標系（ｘ，ｙ，ｚ）において、ｘ軸方向は左右方向（幅方向）であり、ｙ軸方向は上下方向（高さ方向）であり、ｚ軸方向は前後方向（奥行方向）である。
【００８６】
図６（ａ）に示すように、固体電解コンデンサ５００は、コンデンサ素子１と、陽極リード体２と、実装基板３と、導電性接着層１０と、を備える。実装基板３は、第１の陽極接続端子４ａと、第２の陽極接続端子４ｂと、第１の導電性突出部４Ａａと、第２の導電性突出部４Ａｂと、第１の陽極実装端子５ａと、第２の陽極実装端子５ｂと、陰極接続端子６と、陰極実装端子７と、第１のビアホール８ａと、第２のビアホール８ｂと、第３のビアホール８ｃと、絶縁層９と、を有する。以下では、固体電解コンデンサ５００において、第１の実施形態の固体電解コンデンサ１００との相違点についてのみ詳細に説明し、その他の構成については適宜説明を省略する。
【００８７】
本発明の第５の実施形態に係る固体電解コンデンサ５００は、第１の実施形態に係る固体電解コンデンサ１００と比較して、実装基板３の絶縁層９がコンデンサ素子１と対向する面において、絶縁層凹部９Ａを有している点で異なっている。これにより、固体電解コンデンサ５００は、固体電解コンデンサ１００と比較して、陽極体１Ａの厚みを厚く形成し、静電容量を向上させることができる。固体電解コンデンサ５００において、実装基板３としては、例えば、キャビティ基板を用いることができる。キャビティ基板とは、表面が部分的に切削などされ、貫通していない凹部を有する基板のことを意味する。具体的には、図６（ｂ）に示すように、絶縁層９は、その中央部おいて絶縁層凹部９Ａを有する。
【００８８】
絶縁層９が絶縁層凹部９Ａを有しない場合には、例えば、第１の導電性突出部４Ａａおよび第２の導電性突出部４Ａｂとしてバンプを用い、かつ静電容量を向上させるために陽極体１Ａの厚みを大きくすると、陽極体１Ａの厚みに応じてバンプを高くする必要がある。しかしながら、バンプを高くすると、その高さ調整等が煩雑となったり、材料費が高くなったりする等、製造面およびコスト面の両方で問題が発生する可能性がある。
【００８９】
したがって、陽極体１Ａの厚みを大きくする場合には、固体電解コンデンサ５００のように、絶縁層９が、コンデンサ素子１を収めるための絶縁層凹部９Ａを備えることが好ましい。このような絶縁層凹部９Ａを形成するためには、例えば、実装基板３として多層基板を使用する。そして、実装基板３において、コンデンサ素子１に対向する部分を数層除去することで絶縁層凹部９Ａを形成することができる。
【００９０】
また、図６（ｃ）に示すように、実装基板３は、中央部、すなわちコンデンサ素子１に対向するコンデンサ素子搭載面９ａを含む基部と、実装基板３の陽極接続端子が形成される部分に含む端部に、例えば絶縁基板を積層して陽極リード側に嵩上げした嵩上げ部９Ｂを設けてもよい。このとき、コンデンサ素子１の周囲を囲うように嵩上げ部９Ｂを設けて絶縁層凹部９Ａを形成してもよいし、陽極接続端子が形成される部分のみ嵩上げしてもよい。この場合、第１の陽極接続端子４ａおよび第２の陽極接続端子４ｂは、それぞれ、嵩上げ部９Ｂ上に形成すればよい。
【００９１】
なお、陰極接続端子６の上面から第１の導電性突出部４Ａａおよび第２の導電性突出部４Ａｂまでの高さＡと、コンデンサ素子１の厚みＢは実質的に同一である。これにより、固体電解コンデンサ５００を製造する際に、コンデンサ素子１を実装基板３に良好に搭載することができる。なお、キャビティ基板は、第１の導電性突出部４Ａａおよび第２の導電性突出部４Ａｂがバンプ以外の方法で形成されている固体電解コンデンサにおいて使用してもよい。また、キャビティ基板は、陽極接続端子に導電性突出部が設けられていない固体電解コンデンサにおいて使用してもよい。
【実施例】
【００９２】
［実施例１］
次に、図７を参照して、本発明の第１の実施形態に係る固体電解コンデンサ１００の製造方法の一例について説明する。図７は、本発明の第１の実施形態に係る固体電解コンデンサ１００の製造方法の流れを示すフローチャートである。【００９３】
まず、タンタル粉末から陽極リード体２を箔状に形成する（ステップＳ１０１）。そして、箔状に形成した陽極リード体２の陽極リード体下面２ｂの中央部分に、タンタル粉末を含有するペーストを例えば０．０４ｍｍの厚さでスクリーン印刷することで陽極体１Ａを成形する。そして、陽極体１Ａを成形した後に、成形体を高真空および高温度の条件で焼結する。次いで、焼結後の陽極体１Ａにおいて下面１ｂ、左面１ｃ、右面１ｄ、前面（図示しない）、および後面（図示しない）の５面に対応する面の表面にＴａ２Ｏ５を含む誘電体層１Ｂを形成する。次いで、誘電体層１Ｂの上面にポリチオフェンまたはポリピロールから固体電解質層１Ｃを形成する。さらに、固体電解質層１Ｃの上面にグラファイトおよびＡｇ（銀）を含む陰極層１Ｄを形成することでコンデンサ素子１を形成する（ステップＳ１０２）。【００９４】
ここで、図８を参照して、実施例１で用いる実装基板３を形成する方法について説明する。図８は、本発明の実施例１に係る実装基板３の模式図であり、図８（ａ）はコンデンサ素子１の接続面を示す模式平面図であり、図８（ｂ）は図８（ａ）におけるＡ−Ａ線に沿って切断した断面を示す模式断面図である。【００９５】
ここでは、図８（ａ）および図８（ｂ）に示すように、直交座標系（ｘ，ｙ，ｚ）を使用している。図８（ａ）および図８（ｂ）に図示した状態では、直交座標系（ｘ，ｙ，ｚ）において、ｘ軸方向は左右方向（幅方向）であり、ｙ軸方向は上下方向（高さ方向）であり、ｚ軸方向は前後方向（奥行方向）である。【００９６】
絶縁層９は、ガラスを含むエポキシ樹脂で形成することができる。図８（ａ）に示すように、コンデンサ素子搭載面９ａに第１の陽極接続端子４ａ〜第４の陽極接続端子４ｄおよび第１の導電性突出部４Ａａ〜第４の導電性突出部４Ａｄを形成する。具体的には、図８（ａ）において、左後端部に第１の陽極接続端子４ａを形成し、第１の陽極接続端子４aの上面に第１の導電性突出部４Ａａを形成する。また、右前端部に第２の陽極接続端子４ｂを形成し、第２の陽極接続端子４ｂの上面に第２の導電性突出部４Ａｂを形成する。さらに、右後端部に第３の陽極接続端子４ｃを形成し、第３の陽極接続端子４ｃの上面に第３の導電性突出部４Ａｃを形成する。そして、左前端部に第４の陽極接続端子４ｄを形成し、第４の陽極接続端子４ｄの上面に第４の導電性突出部４Ａｄを形成する。【００９７】
図８（ｂ）は、図８（ａ）のＡ−Ａ線における第１の陽極接続端子４ａ、第２の陽極接続端子４ｂ、第１の導電性突出部４Ａａ、および第２の導電性突出部４Ａｂの断面を示している。なお、第３の陽極接続端子４ｃ、第４の陽極接続端子４ｄ、第３の導電性突出部４Ａｃ、および第４の導電性突出部４Ａｄの断面については、第１の陽極接続端子４ａ、第２の陽極接続端子４ｂ、第１の導電性突出部４Ａａ、および第２の導電性突出部４Ａｂの断面と同様なので説明は省略する。【００９８】
図８（ｂ）に示すように、絶縁層９の実装面９ｂにおいて、第１の陽極接続端子４ａに対向する位置に第１の陽極実装端子５ａを形成する。また、絶縁層９の実装面９ｂにおいて、第２の陽極接続端子４ｂに対向する位置に第２の用実装端子５ｂを形成する。さらに、絶縁層９の実装面９ｂにおいて、陰極接続端子６に対向する位置に、陰極実装端子７を形成する。【００９９】
なお、第１の陽極接続端子４ａと第１の陽極実装端子５ａとの間には内壁に銅めっきを施した第１のビアホール８ａを形成する。また、第２の陽極接続端子４ｂと第２の陽極実装端子５ｂとの間には内壁に銅めっきを施した第２のビアホール８ｂを形成する。さらに、陰極接続端子６と陰極実装端子７との間には内壁に銅めっきを施した第３のビアホール８ｃを形成する。【０１００】
次に、第１の陽極接続端子４ａの上面に、高さ０．０４ｍｍの第１の導電性突出部４Ａａを銅めっきで形成する。同様に、第２の陽極接続端子４ｂの上面に、高さ０．０４ｍｍの第２の導電性突出部４Ａｂを銅めっきで形成する。これにより、実施例２における、実装基板３を形成することができる。【０１０１】
再び図７を参照する。次に、上述した実装基板３を準備する（ステップＳ１０３）。次いで、導電性接着層１０として熱硬化樹脂に導電粒子として金めっきされた樹脂粒子を含む異方導電性フィルムを、第１の陽極接続端子４ａ、第２の陽極接続端子４ｂ、第１の導電性突出部４Ａａ、第２の導電性突出部４Ａｂ、および陰極接続端子６を含むコンデンサ素子搭載面９ａの全面を覆うように貼り付ける。そして、例えば温度を８５℃、圧力を１．０ＭＰａ、時間を５秒とした条件で導電性接着層１０を実装基板３に仮圧着する（ステップＳ１０４）。【０１０２】
次に、陽極リード体２を第１の導電性突出部４Ａａおよび第２の導電性突出部４Ａｂ上に搭載するとともに、コンデンサ素子１を陰極接続端子６上に搭載する（ステップＳ１０５）。この際、陽極リード体２において、第１の導電性突出部４Ａａおよび第２の導電性突出部４Ａｂとの接続箇所に形成された誘電体層はレーザ等で除去する。そして、コンデンサ素子１と実装基板３とを、例えば温度を１８０℃、圧力を２．５ＭＰａ、時間を３０秒とした条件で熱圧着する（ステップＳ１０６）。これにより、第１の陽極接続端子４ａおよび第２の陽極接続端子４ｂと陽極リード体２との間の電気的な接続と、陰極接続端子６とコンデンサ素子１における陰極層１Ｄとの間の電気的な接続を同時に行う。【０１０３】
最後に、固体電解コンデンサ１００の外側面となる実装基板３および導電性接着層１０の四面をダイシングソーによって切断することで、固体電解コンデンサ１００を得る（ステップＳ１０７）。【０１０４】
［実施例２］
次に、図９を参照して、第２の実施形態に係る固体電解コンデンサ２００の製造方法の一例について説明する。図９は、第２の実施形態に係る固体電解コンデンサ２００の製造方法の流れを示すフローチャートである。【０１０５】
まず、タンタル粉末から陽極リード体２Ａを線状に形成する（ステップＳ２０１）。そして、陽極リード体２Ａの外周に、プレス機によってタンタル粉末を所定の形の陽極体１Ａに成形する。ここで、陽極リード体２Ａは、図２において、コンデンサ素子１の左面１ｃの中央部分から左方向に向かって導出する。そして、高真空および高温度の条件で陽極体１Ａを焼結する。次いで、焼結後の陽極体１Ａにおいて上面１ａ、下面１ｂ、右面１ｄ、前面、および後面の５面に対応する面の表面に誘電体層１Ｂを形成する。そして、誘電体層１Ｂの上面に固体電解質層１Ｃを形成する。さらに、固体電解質層１Ｃの上面に陰極層１Ｄを形成することでコンデンサ素子１を形成する（ステップＳ２０２）。【０１０６】
ここで、図１０を参照して、実施例２に用いる実装基板３を形成する方法について説明する。図１０は、実施例２に係る実装基板３の模式図であり、図１０（ａ）はコンデンサ素子１の接続面を示す模式平面図であり、図１０（ｂ）は図１０（ａ）におけるＢ−Ｂ線の断面を示す模式断面図である。【０１０７】
ここでは、図１０（ａ）および図１０（ｂ）に示すように、直交座標系（ｘ，ｙ，ｚ）を使用している。図１０（ａ）および図１０（ｂ）に図示した状態では、直交座標系（ｘ，ｙ，ｚ）において、ｘ軸方向は左右方向（幅方向）であり、ｙ軸方向は上下方向（高さ方向）であり、ｚ軸方向は前後方向（奥行方向）である。【０１０８】
図１０（ａ）および図１０（ｂ）に示すように、絶縁層９におけるコンデンサ素子搭載面９ａの左部に陽極接続端子４を形成し、コンデンサ素子搭載面９ａの右部に陰極接続端子６を形成する。また、絶縁層９における実装面９ｂの陽極接続端子４および陰極接続端子６に対向する位置に、それぞれ、陽極実装端子５および陰極実装端子７を形成する。なお、陽極接続端子４と陽極実装端子５との間には内壁に銅めっきを施した第１のビアホール８ａを形成する。また、陰極接続端子６と陰極実装端子７との間には内壁に銅めっきを施した第２のビアホール８ｂを形成する。そして、陽極接続端子４の上面に、高さ０．０４ｍｍの導電性突出部４Ａを銅めっきで形成する。【０１０９】
再び図９を参照する。次に、上述した実装基板３を準備する（ステップＳ２０３）。次いで、導電性接着層１０として熱硬化樹脂に導電粒子として金めっきされた樹脂粒子を含有する異方導電性フィルムを、陽極接続端子４および陰極接続端子６を含むコンデンサ素子搭載面９ａの全面を覆うように貼り付ける。そして、例えば温度を８５℃、圧力を１．０ＭＰａ、時間を５秒とした条件で導電性接着層１０を実装基板３に仮圧着する（ステップＳ２０４）。【０１１０】
次に、陽極リード体２Ａを導電性突出部４Ａの上面に搭載するとともに、コンデンサ素子１を陰極接続端子６の上面に搭載する（ステップＳ２０５）。そして、例えば温度を１８０℃、圧力を２．５ＭＰａ、時間を３０秒とした条件でコンデンサ素子１を実装基板３に熱圧着する（ステップＳ２０６）。【０１１１】
次いで、外装樹脂１１として、トランスファーモールド樹脂、液状エポキシ樹脂、および液晶ポリマーのいずれかを用いて熱成形することで、導電性接着層１０の上部においてコンデンサ素子１を封止する（ステップＳ２０７）。【０１１２】
最後に、固体電解コンデンサ２００の外側面となる実装基板３および外装樹脂１１の四面をダイシングソーによって所定の寸法に切断することで、固体電解コンデンサ２００を得る（ステップＳ２０８）。【０１１３】
［実施例３］
次に、図１１を参照して、第３の実施形態に係る固体電解コンデンサ３００の製造方法の一例について説明する。図１１は、第３の実施形態の変形例に係る固体電解コンデンサ３００の製造方法の流れを示すフローチャートである。【０１１４】
まず、タンタル粉末から陽極リード体２を箔状または線状に形成する（ステップＳ３０１）。この時、陽極リード体２を箔状に形成する場合は３ｍｍ四方の正方形とし、ワイヤ状に形成する場合は経を０．１９ｍｍとした。【０１１５】
次に、陽極体１Ａ−１は、直径２ｍｍ×厚さ３０μｍにプレス成形する。そして、陽極体１Ａ−１の上面に陽極リード体２を陽極体１Ａと左右方向においてずらした形態にし、陽極体１Ａ−１と陽極リード体２をタンタル粉末を含むバインダーで接着した。しかしながら、バインダーは、これに限定されず、タンタル粉末を含むバインダーと同様の効果を奏するバインダーであればよい。陽極体１Ａ−１と陽極リード体２とを接着した後、一体化した陽極体１Ａ−１と陽極リード体２とを１２５０℃、１５分の条件で真空焼結することでコンデンサ素子１を作成した（ステップＳ３０２）。ステップＳ３０３〜ステップＳ３０６の工程については、図７に示したステップＳ１０３〜ステップＳ１０６と同様なので説明は省略する。【０１１６】
次に、陽極リード体２からはみ出した陽極体１Ａ−１を覆うように、外装樹脂１１を陽極リード体２の上面に亘って熱成形により形成した（ステップＳ３０７）。ステップＳ３０８は、図７に示したステップＳ１０７と同様なので説明は省略する。【０１１７】
ここで、実施例１における陽極体１Ａと、実施例３における陽極体１Ａ−１との粉末密度（g/cc）、化成電圧（V）、および耐電圧（V）を測定した結果を表１に示す。【０１１８】
【表１】
2017217359.tif 000003
【０１１９】
表１に示すように、実施例３のプレス成形体からなる陽極体１Ａ−１は、実施例１のタンタルペーストからなる陽極体１Ａと比べ、粉末密度が高くなっている。そのため、実施例１の陽極体１Ａと、実施例３の陽極体１Ａ−１とを、それぞれ、寸法および静電容量を同一に形成した場合、実施例３の陽極体１Ａ−１の方が化成電圧を高くできる。すなわち、実施例３のような陽極体１Ａ−１を用いることで、耐電圧をより向上させることができる。【０１２０】
［実施例４］
次に、図１２を参照して、第４の実施形態に係る固体電解コンデンサ４００の製造方法の一例について説明する。図１２は、第４の実施形態に係る固体電解コンデンサ４００の製造方法の流れを示すフローチャートである。【０１２１】
まず、タンタル粉末から陽極リード体を箔状に形成する（ステップＳ４０１）。【０１２２】
そして、陽極リード体２Ｂの中央部分に、陽極リード体下面２Ｂｂ側から、直径２．２ｍｍ×深さ０．１ｍｍの容器状凹部１３を絞り加工で成形する（ステップＳ４０２）。なお、ステップＳ４０２における容器状凹部１３のサイズは例示であり、容器状凹部１３のサイズは設計に応じて、適宜変更してよい。【０１２３】
次に、陽極体１Ａを、直径２ｍｍ×厚さ１３０μｍにプレス成形した。そして容器状凹部１３の内部に陽極体１Ａをバインダーで接着した。次いで、一体化した陽極体１Ａと陽極体２とを１２５０℃、１５分の条件で真空焼結することでコンデンサ素子１を作成した（ステップＳ４０３）。ここで、誘電体層１Ｂ、固体電解質層１Ｃ、および陰極層１Ｄを形成する方法については実施例１と同様である。なお、陽極体１Ａは陽極リード体２Ｂと接着する前に成形してもよいが、これに限らず、タンタル粉末を容器状凹部１３に供給した後にプレス成形してもよい。また、実施例１と同様に、タンタル粉末を含有するペーストを容器状凹部内にスクリーン印刷で成形してもよい。【０１２４】
実装基板を準備する工程（ステップＳ４０４）〜コンデンサ素子と実装基板とを接続する工程（ステップＳ４０７）は、図７に示したステップＳ１０３〜ステップＳ１０６と同様なので説明は省略する。【０１２５】
次に、陽極リード体２Ｂを覆うように、外装樹脂１１を陽極リード体上面２Ｂａに亘って熱成形により形成した（ステップＳ４０８）。【０１２６】
所定の寸法に切断する工程（ステップＳ４０９）は、図７に示したステップＳ１０７と同様なので説明は省略する。【０１２７】
表２は、実施例３および実施例４における、陽極体体積と、距離Ａおよび距離Ｂの比較を示す表である。【０１２８】
【表２】
2017217359.tif 000004
【０１２９】
表２に示すように、容器状凹部１３を有しない陽極リード体を持つ実施例３に比較して、容器状凹部１３を設けた実施例５の陽極体の体積は大きくなっている。また、導電性突出部４Ａの陽極接続端子４の上面からの高さをＡ、コンデンサ素子１の下面１ｂと陽極リード体下面２ｂまたは２Ｂｂとの間の距離をＢとした時、Ａ／Ｂが同一となっている。これにより、実施例４は、０．７５≦Ａ／Ｂ≦１．５の関係を満たしながら、静電容量の大容量化が図れたことが分かる。【０１３０】
［実施例５］
次に、図１３を参照して、第５の実施形態に係る固体電解コンデンサ５００の製造方法の一例について説明する。図１３は、第５の実施形態に係る固体電解コンデンサ５００の製造方法の流れを示すフローチャートである。【０１３１】
ステップＳ５０１およびステップＳ５０２は、それそれ、図７に示すステップＳ１０１およびステップＳ１０２と同様なので説明は省略する。なお、本実施例において、陽極リード体２の左右方向の寸法は３ｍｍ、コンデンサ素子１の左右方向の寸法は２ｍｍ、コンデンサ素子１の厚みは０．０８ｍｍである。【０１３２】
次いで、実装基板３としてキャビティ基板を準備する（ステップＳ５０３）。本実施例において、キャビティ基板を製造する方法として、例えば、まず複数の基板を接合させる。ここで、基板を積層する際にはエポキシ樹脂などの接着剤によって接合される。そして、接合させた基板に対して、レーザおよびドリル等によって、コンデンサ素子１と対向する箇所に対し穴あけ加工を施すことによって製造される。キャビティ基板を使用することで、コンデンサ素子１の厚みを厚くした場合でも陽極接続端子４の厚さを厚くすることなく、実装基板３にコンデンサ素子１を搭載することができる。なお、本実施例において、陽極接続端子４の厚みは０．０４ｍｍである。【０１３３】
導電性接着層を実装基板に仮圧着する工程（ステップＳ５０４）〜所定の寸法に切断する工程（ステップＳ５０７）は、それぞれ、ステップＳ１０４〜ステップＳ１０７と同様なので説明は省略する。【０１３４】
以上、本発明を、実施形態および実施例に基づいて説明したが、本発明は実施形態および実施例に限定されるものではない。本発明の構成や詳細は、請求項に記載された本発明の範囲内で当業者が理解し得る様々な変更をすることができる。
【符号の説明】
【０１３５】
１・・・コンデンサ素子
１Ａ，１Ａ−１・・・陽極体
１Ｂ・・・誘電体層
１Ｃ・・・固体電解質層
１Ｄ・・・陰極層
２，２Ａ，２Ｂ・・・陽極リード体
３・・・実装基板
４・・・陽極接続端子
４ａ・・・第１の陽極接続端子
４ｂ・・・第２の陽極接続端子
４ｃ・・・第３の陽極接続端子
４ｄ・・・第４の陽極接続端子
４Ａ・・・導電性突出部
４Ａａ・・・第１の導電性突出部
４Ａｂ・・・第２の導電性突出部
４Ａｃ・・・第３の導電性突出部
４Ａｄ・・・第４の導電性突出部
５・・・陽極実装端子
５ａ・・・第１の陽極実装端子
５ｂ・・・第２の陽極実装端子
６・・・陰極接続端子
７・・・陰極実装端子
８ａ・・・第１のビアホール
８ｂ・・・第２のビアホール
８ｃ・・・第３のビアホール
９・・・絶縁層
９Ａ・・・絶縁層凹部
９Ｂ・・・嵩上げ部
１０・・・導電性接着層
１１・・・外装樹脂
１２・・・接続層
１３・・・容器状凹部
１００，２００，３００，３００Ａ，４００，５００・・・固体電解コンデンサ
【図１】
2017217359.tif 000005
【図２】
2017217359.tif 000006
【図３】
2017217359.tif 000007
【図４】
2017217359.tif 000008
【図５】
2017217359.tif 000009
【図６】
2017217359.tif 000010
【図７】
2017217359.tif 000011
【図８】
2017217359.tif 000012
【図９】
2017217359.tif 000013
【図１０】
2017217359.tif 000014
【図１１】
2017217359.tif 000015
【図１２】
2017217359.tif 000016
【図１３】
2017217359.tif 000017
【国際調査報告】
2017217359.tif 000018
2017217359.tif 000019
2017217359.tif 000020
2017217359.tif 000021